COMPLEX POLYESTERS AND THEIR COATINGS
СЛОЖНЫЕ ПОЛИЭФИРЫ И СОДЕРЖАЩИЕ ИХ ПОКРЫТИЯ

FIELD: chemistry.SUBSTANCE: complex polyester obtained from a mixture of reagents is described, including: a) aromatic monoacid where aromatic monoacid is from 25 to 60 wt % when calculating the total mass of the reagents; b) poliacid where poliacid has less than 90 mol % of isophthalic acid; and c) polyol containing at least 3 hydroxyl groups. The mixture of reagents contains less than 1000 parts based on parts per million (ppm) of nonaromatic monoacid, and the above-mentioned polyester is characterized by a dynamic viscosity greater than 15,000 centipoises at 40°C under measurement when using the viscometer Physica MCR 301 rheometer with a parallel plate of 25 mm and a gap of 0.1 mm, depending on the increasing shear rate (from 0.1 to 10s), and an acid number smaller than 15 mg KOH/g. A composition of the coating is also described, containing: a) polyester obtained from a mixture of reagents comprising: 1) aromatic monoacid where aromatic monoacid is from 25 to 60 wt % when calculating the total mass of the reagents; 2) poliacid where poliacid has less than 90 mol % of isophthalic acid; and 3) polyol containing at least 3 hydroxyl groups, where the mixture of reagents contains less than 1000 ppm of nonaromatic monoacid, and the above-mentioned polyester is characterized by a dynamic viscosity greater than 15,000 centipoises at 40°C under measurement when using the viscometer Physica MCR 301 rheometer with a parallel plate of 25 mm and a gap of 0.1 mm, depending on the increasing shear rate (from 0.1 to 10s), and an acid number smaller than 15 mg KOH/g; and b) a stapler. A substrate is described, at least a part of the surface of which is coated with the above composition.EFFECT: production of coatings characterized by good chemical resistance, scratch resistance and weather resistance, high solid content and low volatile organic compounds.19 cl, 9 tbl, 7 ex
Настоящее изобретение относится к сложным полиэфирам и изготовленным из них покрытиям. Описан сложный полиэфир, полученный из смеси реагентов, включающей: a) ароматическую монокислоту, где ароматическая монокислота составляет от 25 до 60 мас.% при расчете на совокупную массу реагентов; b) поликислоту, где поликислота включает менее чем 90 мол.% изофталевой кислоты; и c) полиол, содержащий по меньшей мере 3 гидроксильные группы, при этом смесь реагентов содержит менее 1000 частей при расчете на миллион частей (ч./млн.) неароматической монокислоты, и упомянутый сложный полиэфир характеризуется динамической вязкостью, большей чем 15000 сантипуазов при 40°С согласно измерению при использовании вискозиметра Physica MCR 301 rheometer с параллельной плитой в 25 мм и зазором в 0,1 мм в зависимости от увеличивающейся скорости сдвига (от 0,1 до 10 сек), и кислотным числом, меньшим чем 15 мг KОН/г. Также описана композиция покрытия, содержащая: a) сложный полиэфир, полученный из смеси реагентов, включающей: 1) ароматическую монокислоту, где ароматическая монокислота составляет от 25 до 60 мас.% при расчете на совокупную массу реагентов; 2) поликислоту, где поликислота включает менее чем 90 мол.% изофталевой кислоты; и 3) полиол, содержащий по меньшей мере 3 гидроксильные группы, где смесь реагентов содержит менее 1000 ч./млн. неароматической монокислоты, и упомянутый сложный полиэфир характеризуется динамической вязкостью, большей чем 15000 сантипуазов при 40°С согласно измерению при использовании вискозиметра Physica MCR 301 rheometer с параллельной плитой в 25 мм и зазором в 0,1 мм в зависимости от увеличивающейся скорости сдвига (от 0,1 до 10 сек), и кислотным числом, меньшим чем 15 мг КОН/г; и b) сшиватель. Описана подложка, по меньшей мере, на часть поверхности которой нанесено покрытие из указанной выше композиции. Технический результат – получение покрытий, характеризующихся хорошей химической стойкостью, стойкостью к царапанию и/ил атмосферостойкостью, а также высоким уровнем содержания твердого вещества и малым количеством летучих органических соединений. 5 н. и 14 з.п. ф-лы, 9 табл., 7 пр.